СЫРЬЕВАЯ СМЕСЬ ДЛЯ ИЗГОТОВЛЕНИЯ МЕЛКОЗЕРНИСТОГО БЕТОНА
RAW MIX FOR MANUFACTURE OF FINE-GRAINED CONCRETE

Изобретение относится к промышленности строительных материалов, в частности к производству мелкозернистых бетонов, которые могут быть использованы для возведения теплиц и других сооружений, преимущественно, сельскохозяйственного назначения.
Известны сырьевые смеси для изготовления мелкозернистого бетона, включающие, мас.%: портландцемент 33,3-67,7; золу от сжигания бурого и каменного угля 33,3-67,7 [1].
Задача изобретения состоит в повышении прочности мелкозернистого бетона.
Технический результат достигается тем, что сырьевая смесь для изготовления мелкозернистого бетона, содержащая портландцемент, золу от сжигания угля, дополнительно содержит мочевину, казеиновый клей и отходы обработки шерсти при следующем соотношении компонентов, мас.%: портландцемент 28,0-30,0; зола от сжигания угля 69,75-71,7; мочевина 0,05-0,1; казеиновый клей 0,1-0,15; отходы обработки шерсти 0,05-0,1, при водоцементном отношении 0,45-0,55.
Примерные составы сырьевой смеси для изготовления мелкозернистого бетона приведены в таблице.
Компоненты
Содержание, мас.%
состав №1
состав №2
состав №3
Портландцемент (M 500)
28,0
29,0
30,0
Зола от сжигания угля
- бурого
-
30,7
69,75
- каменного
71,7
40,0
-
Мочевина
0,05
0,075
0,1
Казеиновый клей
0,15
0,15
0,1
Отходы обработки шерсти
0,1
0,075
0,05
Водоцементное отношение
0,45
0,5
0,5
Прочность бетона при сжатии в возрасте 28 сут, МПа
4-5
4-5
4-5
Компоненты дозируют в требуемых количествах. Казеиновый клей и мочевину растворяют в теплой воде. Портландцемент, золу от сжигания угля и отходы обработки шерсти (подстриг немытой шерсти, непрядомое волокно шерстопрядильного производства, непрядомые отходы разволокнения шерстяных изделий, волокнистая пыль) смешивают, затворяют подготовленной водой и еще раз смешивают. Сырьевой смесью заполняют предварительно смазанные минеральным маслом металлические формы, выдерживают ее в формах не менее 12 ч, а затем изделия (стеновые блоки) извлекают из форм.
Источник информации
1. Slodzińska Н. Wplyw wybranych popiolów lotnych na wlaściwości zaczynów cementowych / XLIII konferencja naukowa KILiW PAN i KN PZITB. - Poznań-Krynica, 1997. - S.73-80.